【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
強化ポリビニルアルコール構造物であって、該構造物が：
（Ａ）バルクの物理的に架橋できるポリビニルアルコールヒドロゲルから誘導された、物理的に架橋したポリビニルアルコール系マトリックス、および
（Ｂ）該マトリックスを強化することができる強化材料
を有する、上記の強化ポリビニルアルコール構造物。
【請求項２】
積層ポリビニルアルコール構造物であって、該構造物が：
（Ａ）バルクの物理的に架橋できるポリビニルアルコールヒドロゲルから誘導された、物理的に架橋したポリビニルアルコール系マトリックス
を有し、該マトリックスは
（Ｂ）固体材料
と積層されている、上記の積層ポリビニルアルコール構造物。
【請求項３】
ポリビニルアルコール含浸構造物であって、該含浸構造物が：
（Ａ）固体構造物
を含み、該固体構造物は
（Ｂ）バルクの物理的に架橋できるポリビニルアルコールヒドロゲルから誘導された、物理的に架橋できるポリビニルアルコール系マトリックス
で含浸されている、上記のポリビニルアルコール含浸構造物。
【請求項４】
強化ポリビニルアルコール構造物であって、該構造物が：
（Ａ）気泡質の物理的に架橋できるポリビニルアルコールヒドロゲルから誘導された、物理的に架橋したポリビニルアルコール系マトリックス、および
（Ｂ）該マトリックスを強化することができる強化材料
を有する、上記の強化ポリビニルアルコール構造物。
【請求項５】
積層ポリビニルアルコール構造物であって、該構造物が：
（Ａ）気泡質の物理的に架橋できるポリビニルアルコールヒドロゲルから誘導された、物理的に架橋したポリビニルアルコール系マトリックス
を有し、該マトリックスは
（Ｂ）固体材料
と積層されている、上記の積層ポリビニルアルコール構造物。
【請求項６】
ポリビニルアルコール含浸構造物であって、該含浸構造物が：
（Ａ）固体構造物
を含み、該固体構造物は
（Ｂ）気泡質の物理的に架橋できるポリビニルアルコールヒドロゲルから誘導された、物理的に架橋したポリビニルアルコール系マトリックス
で含浸されている、上記のポリビニルアルコール含浸構造物。
【請求項７】
ポリビニルアルコール含浸構造物であって、該含浸構造物が：
（Ａ）固体構造物
を含み、該固体構造物は
（Ｂ）気泡質の共有結合的に架橋できるポリビニルアルコールヒドロゲルから誘導された、共有結合的に架橋したポリビニルアルコール系マトリックス
で含浸されている、上記のポリビニルアルコール含浸構造物。
【請求項８】
各マトリックスが、バルクの物理的に架橋できるポリビニルアルコールヒドロゲルから誘導されている２種または３種以上の物理的に架橋したポリビニルアルコール系マトリックスを含む複合材料構造物。
【請求項９】
強化ポリビニルアルコール構造物であって、請求項８に記載される、マトリックスとしての複合材料特性を持つポリビニルアルコール系材料、および該マトリックスを強化することができる強化材料を有する、上記の強化ポリビニルアルコール構造物。
【請求項１０】
積層ポリビニルアルコール構造物であって、該構造物が、固体材料と積層されている、請求項８に記載される、マトリックスとしての複合材料特性を持つポリビニルアルコール系材料を有する、上記の積層ポリビニルアルコール構造物。
【請求項１１】
固体構造物を含むポリビニルアルコール含浸構造物であって、該固体構造物が、請求項８に記載される、マトリックスとしての複合材料特性を持つポリビニルアルコール系材料で含浸されている、上記のポリビニルアルコール含浸構造物。
【請求項１２】
各マトリックスが、気泡質の物理的に架橋できるポリビニルアルコールヒドロゲルから誘導されている、２種または３種以上の物理的に架橋したポリビニルアルコール系マトリックスを含む複合材料構造物。
【請求項１３】
強化ポリビニルアルコール構造物であって、該構造物が、請求項１２に記載される、マトリックスとしての複合材料特性を持つポリビニルアルコール系材料、および該マトリックスを強化することができる強化材料を有する、上記強化ポリビニルアルコール構造物。
【請求項１４】
積層ポリビニルアルコール構造物であって、該構造物が、固体材料と積層されている、請求項１２に記載される、マトリックスとしての複合材料特性を持つポリビニルアルコール系材料を有する、上記の積層ポリビニルアルコール構造物。
【請求項１５】
固体構造物を含むポリビニルアルコール含浸構造物であって、該固体構造物が、請求項１２に記載される、マトリックスとしての複合材料特性を持つポリビニルアルコール系材料で含浸されている、上記のポリビニルアルコール含浸構造物。
【請求項１６】
各マトリックスが、気泡質の共有結合的に架橋できるポリビニルアルコールヒドロゲルから誘導されている、２種または３種以上の共有結合的に架橋したポリビニルアルコール系マトリックスを含む複合材料構造物。
【請求項１７】
強化ポリビニルアルコール構造物であって、該構造物が、請求項１６に記載される、マトリックスとしての複合材料特性を持つポリビニルアルコール系材料、および該マトリックスを強化することができる強化材料を有する、上記強化ポリビニルアルコール構造物。
【請求項１８】
積層ポリビニルアルコール構造物であって、該構造物が、固体材料と積層されている、請求項１６に記載される、マトリックスとしての複合材料特性を持つポリビニルアルコール系材料を有する、上記の積層ポリビニルアルコール構造物。
【請求項１９】
固体構造物を含むポリビニルアルコール含浸構造物であって、該固体構造物が、請求項１６に記載される、マトリックスとしての複合材料特性を持つポリビニルアルコール系材料で含浸されている、上記のポリビニルアルコール含浸構造物。
【請求項２０】
気泡質の物理的に架橋できるポリビニルアルコールヒドロゲルから誘導された、少なくとも１種の物理的に架橋したポリビニルアルコール系マトリックス、および気泡質の共有結合的に架橋できるポリビニルアルコールヒドロゲルから誘導された、少なくとも１種の共有結合的に架橋したポリビニルアルコール系マトリックスを含む複合材料構造物。
【請求項２１】
強化ポリビニルアルコール構造物であって、該構造物が、請求項２０に記載される、マトリックスとしての複合材料特性を持つポリビニルアルコール系材料、および該マトリックスを強化することができる強化材料を有する、上記強化ポリビニルアルコール構造物。
【請求項２２】
積層ポリビニルアルコール構造物であって、該構造物が、固体材料と積層されている、請求項２０に記載される、マトリックスとしての複合材料特性を持つポリビニルアルコール系材料を有する、上記の積層ポリビニルアルコール構造物。
【請求項２３】
固体構造物を含むポリビニルアルコール含浸構造物であって、該固体構造物が、請求項２０に記載される、マトリックスとしての複合材料特性を持つポリビニルアルコール系材料で含浸されている、上記のポリビニルアルコール含浸構造物。
【請求項２４】
バルクの物理的に架橋できるポリビニルアルコールヒドロゲルから誘導された、少なくとも１種の物理的に架橋したポリビニルアルコール系マトリックス、および気泡質の物理的的に架橋できるポリビニルアルコールヒドロゲルから誘導された、少なくとも１種の物理的に架橋したポリビニルアルコール系マトリックスを含む複合材料構造物。
【請求項２５】
強化ポリビニルアルコール構造物であって、該構造物が、請求項２４に記載される、マトリックスとしての複合材料特性を持つポリビニルアルコール系材料、および該マトリックスを強化することができる強化材料を有する、上記強化ポリビニルアルコール構造物。
【手続補正２】
【補正対象書類名】明細書
【補正対象項目名】０１３２
【補正方法】変更
【補正の内容】
【０１３２】
本明細書に与えられた実施例は、この発明に従って構造物を製造することの典型的な可能性の一部である。これらの実施例は本発明の範囲を限定しようとするものではない
本発明の態様
［１］
強化ポリビニルアルコール構造物であって、該構造物が：
（Ａ）バルクの物理的に架橋できるポリビニルアルコールヒドロゲルから誘導された、物理的に架橋したポリビニルアルコール系マトリックス、および
（Ｂ）該マトリックスを強化することができる強化材料
を有する、上記の強化ポリビニルアルコール構造物。
［２］
積層ポリビニルアルコール構造物であって、該構造物が：
（Ａ）バルクの物理的に架橋できるポリビニルアルコールヒドロゲルから誘導された、物理的に架橋したポリビニルアルコール系マトリックス
を有し、該マトリックスは
（Ｂ）固体材料
と積層されている、上記の積層ポリビニルアルコール構造物。
［３］
ポリビニルアルコール含浸構造物であって、該含浸構造物が：
（Ａ）固体構造物
を含み、該固体構造物は
（Ｂ）バルクの物理的に架橋できるポリビニルアルコールヒドロゲルから誘導された、物理的に架橋できるポリビニルアルコール系マトリックス
で含浸されている、上記のポリビニルアルコール含浸構造物。
［４］
強化ポリビニルアルコール構造物であって、該構造物が：
（Ａ）気泡質の物理的に架橋できるポリビニルアルコールヒドロゲルから誘導された、物理的に架橋したポリビニルアルコール系マトリックス、および
（Ｂ）該マトリックスを強化することができる強化材料
を有する、上記の強化ポリビニルアルコール構造物。
［５］
積層ポリビニルアルコール構造物であって、該構造物が：
（Ａ）気泡質の物理的に架橋できるポリビニルアルコールヒドロゲルから誘導された、物理的に架橋したポリビニルアルコール系マトリックス
を有し、該マトリックスは
（Ｂ）固体材料
と積層されている、上記の積層ポリビニルアルコール構造物。
［６］
ポリビニルアルコール含浸構造物であって、該含浸構造物が：
（Ａ）固体構造物
を含み、該固体構造物は
（Ｂ）気泡質の物理的に架橋できるポリビニルアルコールヒドロゲルから誘導された、物理的に架橋したポリビニルアルコール系マトリックス
で含浸されている、上記のポリビニルアルコール含浸構造物。
［７］
ポリビニルアルコール含浸構造物であって、該含浸構造物が：
（Ａ）固体構造物
を含み、該固体構造物は
（Ｂ）気泡質の共有結合的に架橋できるポリビニルアルコールヒドロゲルから誘導された、共有結合的に架橋したポリビニルアルコール系マトリックス
で含浸されている、上記のポリビニルアルコール含浸構造物。
［８］
各マトリックスが、バルクの物理的に架橋できるポリビニルアルコールヒドロゲルから誘導されている２種または３種以上の物理的に架橋したポリビニルアルコール系マトリックスを含む複合材料構造物。
［９］
強化ポリビニルアルコール構造物であって、８に記載される、マトリックスとしての複合材料特性を持つポリビニルアルコール系材料、および該マトリックスを強化することができる強化材料を有する、上記の強化ポリビニルアルコール構造物。
［１０］
積層ポリビニルアルコール構造物であって、該構造物が、固体材料と積層されている、８に記載される、マトリックスとしての複合材料特性を持つポリビニルアルコール系材料を有する、上記の積層ポリビニルアルコール構造物。
［１１］
固体構造物を含むポリビニルアルコール含浸構造物であって、該固体構造物が、８に記載される、マトリックスとしての複合材料特性を持つポリビニルアルコール系材料で含浸されている、上記のポリビニルアルコール含浸構造物。
［１２］
各マトリックスが、気泡質の物理的に架橋できるポリビニルアルコールヒドロゲルから誘導されている、２種または３種以上の物理的に架橋したポリビニルアルコール系マトリックスを含む複合材料構造物。
［１３］
強化ポリビニルアルコール構造物であって、該構造物が、１２に記載される、マトリックスとしての複合材料特性を持つポリビニルアルコール系材料、および該マトリックスを強化することができる強化材料を有する、上記強化ポリビニルアルコール構造物。
［１４］
積層ポリビニルアルコール構造物であって、該構造物が、固体材料と積層されている、１２に記載される、マトリックスとしての複合材料特性を持つポリビニルアルコール系材料を有する、上記の積層ポリビニルアルコール構造物。
［１５］
固体構造物を含むポリビニルアルコール含浸構造物であって、該固体構造物が、１２に記載される、マトリックスとしての複合材料特性を持つポリビニルアルコール系材料で含浸されている、上記のポリビニルアルコール含浸構造物。
［１６］
各マトリックスが、気泡質の共有結合的に架橋できるポリビニルアルコールヒドロゲルから誘導されている、２種または３種以上の共有結合的に架橋したポリビニルアルコール系マトリックスを含む複合材料構造物。
［１７］
強化ポリビニルアルコール構造物であって、該構造物が、１６に記載される、マトリックスとしての複合材料特性を持つポリビニルアルコール系材料、および該マトリックスを強化することができる強化材料を有する、上記強化ポリビニルアルコール構造物。
［１８］
積層ポリビニルアルコール構造物であって、該構造物が、固体材料と積層されている、１６に記載される、マトリックスとしての複合材料特性を持つポリビニルアルコール系材料を有する、上記の積層ポリビニルアルコール構造物。
［１９］
固体構造物を含むポリビニルアルコール含浸構造物であって、該固体構造物が、１６に記載される、マトリックスとしての複合材料特性を持つポリビニルアルコール系材料で含浸されている、上記のポリビニルアルコール含浸構造物。
［２０］
気泡質の物理的に架橋できるポリビニルアルコールヒドロゲルから誘導された、少なくとも１種の物理的に架橋したポリビニルアルコール系マトリックス、および気泡質の共有結合的に架橋できるポリビニルアルコールヒドロゲルから誘導された、少なくとも１種の共有結合的に架橋したポリビニルアルコール系マトリックスを含む複合材料構造物。
［２１］
強化ポリビニルアルコール構造物であって、該構造物が、２０に記載される、マトリックスとしての複合材料特性を持つポリビニルアルコール系材料、および該マトリックスを強化することができる強化材料を有する、上記強化ポリビニルアルコール構造物。
［２２］
積層ポリビニルアルコール構造物であって、該構造物が、固体材料と積層されている、２０に記載される、マトリックスとしての複合材料特性を持つポリビニルアルコール系材料を有する、上記の積層ポリビニルアルコール構造物。
［２３］
固体構造物を含むポリビニルアルコール含浸構造物であって、該固体構造物が、２０に記載される、マトリックスとしての複合材料特性を持つポリビニルアルコール系材料で含浸されている、上記のポリビニルアルコール含浸構造物。
［２４］
バルクの物理的に架橋できるポリビニルアルコールヒドロゲルから誘導された、少なくとも１種の物理的に架橋したポリビニルアルコール系マトリックス、および気泡質の物理的的に架橋できるポリビニルアルコールヒドロゲルから誘導された、少なくとも１種の物理的に架橋したポリビニルアルコール系マトリックスを含む複合材料構造物。
［２５］
強化ポリビニルアルコール構造物であって、該構造物が、２４に記載される、マトリックスとしての複合材料特性を持つポリビニルアルコール系材料、および該マトリックスを強化することができる強化材料を有する、上記強化ポリビニルアルコール構造物。
［２６］
積層ポリビニルアルコール構造物であって、該構造物が、固体材料と積層されている、２４に記載される、マトリックスとしての複合材料特性を持つポリビニルアルコール系材料を有する、上記の積層ポリビニルアルコール構造物。
［２７］
固体構造物を含むポリビニルアルコール含浸構造物であって、該固体構造物が、２４に記載される、マトリックスとしての複合材料特性を持つポリビニルアルコール系材料で含浸されている、上記のポリビニルアルコール含浸構造物。
［２８］
バルクの物理的に架橋できるポリビニルアルコールヒドロゲルから誘導された、少なくとも１種の物理的に架橋したポリビニルアルコール系マトリックス、および気泡質の共有結合的に架橋できるポリビニルアルコールヒドロゲルから誘導された、少なくとも１種の共有結合的に架橋したポリビニルアルコール系マトリックスを含む複合材料構造物。
［２９］
強化ポリビニルアルコール構造物であって、該構造物が、２８に記載される、マトリックスとしての複合材料特性を持つポリビニルアルコール系材料、および該マトリックスを強化することができる強化材料を有する、上記強化ポリビニルアルコール構造物。
［３０］
積層ポリビニルアルコール構造物であって、該構造物が、固体材料と積層されている、２８に記載される、マトリックスとしての複合材料特性を持つポリビニルアルコール系材料を有する、上記の積層ポリビニルアルコール構造物。
［３１］
固体構造物を含むポリビニルアルコール含浸構造物であって、該固体構造物が、２８に記載される、マトリックスとしての複合材料特性を持つポリビニルアルコール系材料で含浸されている、上記のポリビニルアルコール含浸構造物。
［３２］
ポリビニルアルコール構造物であって、該構造物が：
気泡質の物理的に架橋できるポリビニルアルコールヒドロゲルから誘導された、物理的に架橋したポリビニルアルコール系マトリックス
を有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）で形成された溶液を気孔形成物質と混合し；
（ＩＶ）上記ポリビニルアルコール重合体が物理的架橋を受ける（ＩＩＩ）の混合物のための条件を与え；
（Ｖ）（ＩＶ）からの混合物をほぼ室温にもたらし；
（ＶＩ）上記溶媒の全てを上記の架橋また気孔形成物質に有意に影響を及ぼさない手段で除去し；
（ＶＩＩ）上記物質を昇温された温度で１０秒乃至８時間の期間加熱し；そして
（ＶＩＩＩ）（ＶＩＩ）からの混合物をほぼ室温まで冷却し、そして上記気孔形成物質を上記架橋に有意に影響を及ぼさない手段で除去する
工程を含む方法によって形成された気泡破壊壁を有するヒドロゲルスポンジである、上記のポリビニルアルコール構造物。
［３３］
強化されている、３２に記載のポリビニルアルコール構造物。
［３４］
ラミネートである、３２に記載のポリビニルアルコール構造物。
［３５］
複合材料特性を持つ材料である、３２に記載のポリビニルアルコール構造物。
［３６］
含浸固体構造物である、３２に記載のポリビニルアルコール構造物。
［３７］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）で形成された溶液を気孔形成物質と混合し；
（ＩＶ）上記ポリビニルアルコール重合体が物理的架橋を受ける（ＩＩＩ）の混合物のための条件を与え；
（Ｖ）（ＩＶ）からの混合物をほぼ室温にもたらし；
（ＶＩ）上記気孔形成物質を上記の架橋また気孔形成物質に有意に影響を及ぼさない手段で除去する
工程を含む方法によって製造された発泡壁を有するヒドロゲルスポンジである、上記のポリビニルアルコール構造物。
［３８］
強化されている、３７に記載のポリビニルアルコール構造物。
［３９］
ラミネートである、３７に記載のポリビニルアルコール構造物。
［４０］
複合材料特性を持つ材料である、３７に記載のポリビニルアルコール構造物。
［４１］
含浸固体構造物である、３７に記載のポリビニルアルコール構造物。
［４２］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）で形成された溶液を溶液（ＩＩ）に部分的に溶解し得る気孔形成物質、および上記ポリビニルアルコール中で物理的架橋を形成させ得るその溶液と混合し；
（ＩＶ）（ＩＩＩ）のポリビニルアルコール重合体が部分的に溶解した気孔形成物質の存在によって引き起こされる物理的架橋を受ける条件を与え；
（Ｖ）（ＩＶ）からの混合物をほぼ室温にもたらし；
（ＶＩ）上記気孔形成物質を上記の架橋または気孔形成物質に有意に影響を及ぼさない手段で除去する
工程を含む方法によって製造されている、上記のポリビニルアルコール構造物。
［４３］
強化されている、４２に記載のポリビニルアルコール構造物。
［４４］
ラミネートである、４２に記載のポリビニルアルコール構造物。
［４５］
複合材料特性を持つ材料である、４２に記載のポリビニルアルコール構造物。
［４６］
含浸固体構造物である、４２に記載のポリビニルアルコール構造物。
［４７］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）で形成された溶液を気孔形成物質と混合し；
（ＩＶ）（ＩＩＩ）からの混合物を、次の：
（ａ）溶媒が低温において上記ポリビニルアルコール重合体の非溶媒であるポリビニルアルコール重合体の溶媒；
（ｂ）上記ポリビニルアルコール重合体の非溶媒；
（ｃ）上記ポリビニルアルコール重合体の貧溶媒；および
（ｄ）（ｉ）塩、（ｉｉ）低温の酸、および（ｉｉｉ）塩基より本質的に成る群から選ばれる物質の水溶液
より本質的に成る群から選ばれる物質より成る浴の中に浸漬して、上記ポリビニルアルコール重合体の結晶化、ゲル化、凝固、または結晶化、ゲル化若しくは凝固の混合状態を誘発し；
（Ｖ）（ＩＩＩ）の浸漬混合物のポリビニルアルコール重合体が（ＩＶ）の浴中でさらなる物理的架橋を受ける条件を与え；
（ＶＩ）（Ｖ）からの混合物をほぼ室温にもたらし、そして上記気孔形成物質の本質的に全てを上記架橋に有意に影響を及ぼさない手段で除去する
工程を含む方法によって製造されている、上記のポリビニルアルコール構造物。
［４８］
強化されている、４７に記載のポリビニルアルコール構造物。
［４９］
ラミネートである、４７に記載のポリビニルアルコール構造物。
［５０］
複合材料特性を持つ材料である、４７に記載のポリビニルアルコール構造物。
［５１］
含浸固体構造物である、４７に記載のポリビニルアルコール構造物。
［５２］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より本質的に成る群から選ばれる物質と混合し、そして該混合物を起泡させ；
（ＩＶ）（ＩＩＩ）からの起泡混合物を上記ポリビニルアルコール重合体が物理的架橋を受ける温度まで冷却し；
（Ｖ）上記起泡混合物中に存在する全ての溶媒を上記架橋に有意に影響を及ぼさない手段で本質的に除去し；
（ＶＩ）上記混合物を昇温された温度まで１０秒乃至８時間の期間もたらし、そしてその混合物をほぼ室温にもたらす
工程を含む方法によって製造されている、上記のポリビニルアルコール構造物。
［５３］
強化されている、５２に記載のポリビニルアルコール構造物。
［５４］
ラミネートである、５２に記載のポリビニルアルコール構造物。
［５５］
複合材料である、５２に記載のポリビニルアルコール構造物。
［５６］
含浸固体構造物である、５２に記載のポリビニルアルコール構造物。
［５７］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より本質的に成る群から選ばれる物質と混合し、そして該混合物を起泡させ；
（ＩＶ）（ＩＩＩ）からの起泡混合物を上記重合体が物理的架橋を受ける温度まで冷却し；
（Ｖ）上記混合物をほぼ室温にもたらす
工程を含む方法によって製造されている、上記のポリビニルアルコール構造物。
［５８］
強化されている、５７に記載のポリビニルアルコール構造物。
［５９］
ラミネートである、５７に記載のポリビニルアルコール構造物。
［６０］
複合材料特性を持つ材料である、５７に記載のポリビニルアルコール構造物。
［６１］
含浸固体構造物である、５７に記載のポリビニルアルコール構造物。
［６２］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より本質的に成る群から選ばれる物質と混合し、そして該混合物を起泡させ；
（ＩＶ）（ＩＩＩ）からの起泡混合物を上記ポリビニルアルコール重合体が物理的架橋を受ける温度まで冷却し；
（Ｖ）（ＩＶ）からの混合物を、次の：
（ｉ）低温において上記ポリビニルアルコール重合体の非溶媒である溶媒、
（ｉｉ）上記ポリビニルアルコール重合体の非溶媒、
（ｉｉｉ）上記ポリビニルアルコール重合体の貧溶媒、
（ｉｖ）塩の水溶液、
（ｖ）低温にある酸の水溶液、および
（ｖｉ）塩基の水溶液
より本質的に成る群から選ばれる物質より本質的に成る浴の中に浸漬して、該ポリビニルアルコール重合体の結晶化、ゲル化、凝固、または結晶化、ゲル化若しくは凝固の混合状態を誘発し；
（ＶＩ）（ＩＩＩ）の起泡混合物のポリビニルアルコール重合体が（Ｖ）の浴中でさらなる物理的架橋を受ける条件を与え；
（ＶＩＩ）上記混合物をほぼ室温にもたらす
工程を含む方法によって製造されている、上記のポリビニルアルコール構造物。
［６３］
強化されている、６２に記載のポリビニルアルコール構造物。
［６４］
ラミネートである、６２に記載のポリビニルアルコール構造物。
［６５］
複合材料特性を持つ材料である、６２に記載のポリビニルアルコール構造物。
［６６］
含浸固体構造物である、６２に記載のポリビニルアルコール構造物。
［６７］
ポリビニルアルコール構造物であって、該構造物が：
組み合わされた気泡質およびバルクの物理的に架橋できるポリビニルアルコールヒドロゲルから誘導された、物理的に架橋したポリビニルアルコール系マトリックスを有し、ここで上記の組み合わされた気泡質およびバルクの物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より本質的に成る群から選ばれる物質と混合し、そして該混合物を起泡させ；
（ＩＶ）（ＩＩＩ）で形成された起泡混合物をポリビニルアルコール重合体溶液と組み合わせ；
（Ｖ）上記重合体が物理的架橋を受ける、（ＩＶ）からの混合物用の複合材料特性を持つ材料のための条件を与え；
（ＶＩ）上記混合物をほぼ室温にもたらす
工程を含む方法によって製造されている、上記のポリビニルアルコール構造物。
［６８］
強化されている、６７に記載のポリビニルアルコール構造物。
［６９］
ラミネートである、６７に記載のポリビニルアルコール構造物。
［７０］
複合材料特性を持つ材料である、６７に記載のポリビニルアルコール構造物。
［７１］
含浸固体構造物である、６７に記載のポリビニルアルコール構造物。
［７２］
ポリビニルアルコール構造物であって、該構造物が：
組み合わされた気泡質およびバルクの物理的に架橋できるポリビニルアルコールヒドロゲルから誘導された、物理的に架橋したポリビニルアルコール系マトリックスを有し、ここで上記の組み合わされた気泡質およびバルクの物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）で形成された溶液を気孔形成物質と混合し；
（ＩＶ）（ＩＩＩ）の混合物をポリビニルアルコール重合体溶液と組み合わせ；
（Ｖ）上記重合体が物理的架橋を受ける、（ＩＶ）からの混合物用の複合材料特性を持つ材料のための条件を与え；
（ＶＩ）上記混合物をほぼ室温にもたらし；
（ＶＩＩ）上記気孔形成物質を上記架橋に有意に影響を及ぼさない手段で除去する
工程を含む方法によって製造されている、上記のポリビニルアルコール構造物。
［７３］
強化されている、７２に記載のポリビニルアルコール構造物。
［７４］
積層されている、７２に記載のポリビニルアルコール構造物。
［７５］
複合材料特性を持つ材料である、７２に記載のポリビニルアルコール構造物。
［７６］
含浸固体構造物である、７２に記載のポリビニルアルコール構造物。
［７７］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より成る群から選ばれる物質と混合し、そして該混合物を起泡させ；
（ＩＶ）（ＩＩＩ）で形成された起泡混合物を、気孔形成物質を含んでいるポリビニルアルコール重合体溶液と組み合わせ；
（Ｖ）（ＩＶ）からの複合材料特性を持つ材料を上記重合体が物理的架橋を受ける温度まで冷却し；
（ＶＩ）上記混合物をほぼ室温にもたらし；
（ＶＩＩ）上記気孔形成物質を上記架橋に有意に影響を及ぼさない手段で除去する
工程を含む方法によって製造されている、上記のポリビニルアルコール構造物。
［７８］
強化されている、７７に記載のポリビニルアルコール構造物。
［７９］
ラミネートである、７７に記載のポリビニルアルコール構造物。
［８０］
複合材料特性を持つ材料である、７７に記載のポリビニルアルコール構造物。
［８１］
含浸固体構造物である、７７に記載のポリビニルアルコール構造物。
［８２］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より本質的に成る群から選ばれる物質と混合し、そして該混合物を起泡させ；
（ＩＶ）（ＩＩＩ）で形成された起泡混合物を、気孔形成物質を含んでいるポリビニルアルコール重合体溶液と組み合わせ；
（Ｖ）（ＩＶ）からの複合材料特性を持つ材料混合物を上記ポリビニルアルコール重合体が物理的架橋を受ける温度まで冷却し；
（ＶＩ）その結果得られた（Ｖ）からの複合材料特性を持つ材料を、次の：
（ａ）低温において上記ポリビニルアルコール重合体の非溶媒である溶媒、
（ｂ）上記ポリビニルアルコール重合体の非溶媒、
（ｃ）上記ポリビニルアルコール重合体の貧溶媒、
（ｄ）塩の水溶液、
（ｅ）低温にある酸の水溶液、および
（ｆ）塩基の水溶液
より本質的に成る群から選ばれる物質より成る浴の中に浸漬し；
（ＶＩＩ）（ＶＩ）からのポリビニルアルコール重合体が物理的架橋を受ける条件を与え；
（ＶＩＩＩ）（ＶＩＩ）からの混合物をほぼ室温にもたらし；
（ＩＸ）上記気孔形成物質を上記架橋に有意に影響を及ぼさない手段で除去する
工程を含む方法によって製造されている、上記のポリビニルアルコール構造物。
［８３］
強化されている、８２に記載のポリビニルアルコール構造物。
［８４］
ラミネートである、８２に記載のポリビニルアルコール構造物。
［８５］
複合材料特性を持つ材料である、８２に記載のポリビニルアルコール構造物。
［８６］
含浸固体構造物である、８２に記載のポリビニルアルコール構造物。
［８７］
ポリビニルアルコール構造物であって、該構造物が：
気泡質の物理的に架橋できるポリビニルアルコールヒドロゲルから誘導された、物理的に架橋したポリビニルアルコール系マトリックスを有し、ここで上記の気泡質の物理的に架橋できるポリビニルアルコール系マトリックスは、次の：
（Ｉ）物理的に架橋され得るポリビニルアルコール重合体を用意し；
（ＩＩ）該ポリビニルアルコール重合体を、次の：
（ｉ）上記ポリビニルアルコール重合体の単一溶媒、および
（ｉｉ）上記ポリビニルアルコール重合体の溶媒混合物
より本質的に成る群から選ばれる物質に溶解して溶液を形成し；
（ＩＩＩ）（ＩＩ）からの溶液を、次の：
（ａ）表面活性剤、および
（ｂ）表面活性剤の混合物
より成る群から選ばれる物質と混合し、そして該混合物を起泡させ；
（ＩＶ）（ＩＩＩ）で形成された起泡体を、気孔形成物質を有するポリビニルアルコール重合体の溶液と組み合わせて複合材料特性を持つ材料となし；
（Ｖ）（ＩＶ）からの複合材料特性を持つ材料混合物を上記ポリビニルアルコール重合体が物理的架橋を受ける温度まで冷却し；
（ＶＩ）その結果得られた（Ｖ）からの複合材料特性を持つ材料を、次の：
（ａ）低温において上記ポリビニルアルコール重合体の非溶媒である溶媒、
（ｂ）上記ポリビニルアルコール重合体の非溶媒、
（ｃ）上記ポリビニルアルコール重合体の貧溶媒、
（ｄ）塩の水溶液、
（ｅ）低温にある酸の水溶液、および
（ｆ）塩基の水溶液
より本質的に成る浴の中に浸漬し；
（ＶＩＩ）（ＶＩ）からのポリビニルアルコール重合体が物理的架橋を受ける条件を与え；
（ＶＩＩＩ）（ＶＩＩ）からの混合物をほぼ室温にもたらし；
（ＩＸ）上記溶媒の本質的に全てを上記の架橋または気孔形成物質に有意に影響を及ぼさない手段で除去し；
（Ｘ）上記材料を昇温された温度で１０秒乃至８時間の期間加熱し；そして
（ＸＩ）（Ｘ）からの混合物をほぼ室温にもたらし、そして上記気孔形成物質を上記架橋に有意に影響を及ぼさない手段で除去する
工程を含む方法によって製造されている、上記のポリビニルアルコール構造物。
［８８］
強化されている、８７に記載のポリビニルアルコール構造物。
［８９］
ラミネートである、８７に記載のポリビニルアルコール構造物。
［９０］
複合材料特性を持つ材料である、８７に記載のポリビニルアルコール構造物。
［９１］
含浸固体構造物である、８７に記載のポリビニルアルコール構造物。